(57)【要約】【課題】  コンクリートと、コンクリート、ポリエステル系部材、塩化ビニル系部材、エポキシ系部材、木質部材、石膏ボード、ガラス等の種々の部材とが強固に接合した積層部材であって、簡単に剥離・解体可能な積層部材を短時間で得ること。【解決手段】  金属層の一方の面に、ポリアミド系またはポリエステル系のホットメルト接着剤Ａを、前記金属層の他方の面に、ポリアミド系、ポリエステル系等のホットメルト接着剤Ｂをそれぞれ設けてなる接着シートを、被着体１（コンクリート）と種々の被着体２との間に挟み、ホットメルト接着剤Ａとホットメルト接着剤Ｂとを電磁誘導加熱により、被着体１と被着体２とを貼り合せた積層部材。【選択図】    なし【特許請求の範囲】
【請求項１】
金属層の一方の面に、ポリアミド系ホットメルト接着剤、及びポリエステル系ホットメルト接着剤からなる群より選ばれる少なくとも一種のホットメルト接着剤Ａを、
前記金属層の他方の面に、ポリアミド系ホットメルト接着剤、ポリエステル系ホットメルト接着剤、及びポリオレフィン系ホットメルト接着剤からなる群より選ばれる少なくとも一種のホットメルト接着剤Ｂをそれぞれ設けてなる接着シートを、
被着体１と被着体２との間に挟み、ホットメルト接着剤Ａとホットメルト接着剤Ｂとを電磁誘導加熱により、被着体１と被着体２とを貼り合せた積層部材であって、
前記ホットメルト接着剤Ａと接する被着体１がコンクリートであり、
前記ホットメルト接着剤Ｂと接する被着体２が、コンクリート、ポリエステル系部材、塩化ビニル系部材、エポキシ系部材、アクリル系部材、木質部材、石膏ボード、ガラス及び鋼板部材からなる群より選ばれる少なくとも一種の部材である、積層部材。
（但し、被着体２がコンクリートの場合、前記ホットメルト接着剤Ｂはポリアミド系ホットメルト接着剤又はポリエステル系ホットメルト接着剤である。）
【請求項２】
金属層の一方の面に、ポリアミド系ホットメルト接着剤、及びポリエステル系ホットメルト接着剤からなる群より選ばれる少なくとも一種のホットメルト接着剤Ａを、
前記金属層の他方の面に、ポリアミド系ホットメルト接着剤、ポリエステル系ホットメルト接着剤、ポリオレフィン系ホットメルト接着剤、及びエチレン−酢酸ビニル共重合体系ホットメルト接着剤からなる群より選ばれる少なくとも一種のホットメルト接着剤Ｂをそれぞれ設けてなる接着シートを、
被着体１と被着体２との間に挟み、被着体１または被着体２の外側から、電磁誘導加熱装置によりポリアミド系ホットメルト接着剤Ａとホットメルト接着剤Ｂとを加熱し、被着体１と被着体２とを貼り合せる、積層部材の製造法であって、
前記ホットメルト接着剤Ａと接する被着体１がコンクリートであり、
前記ホットメルト接着剤Ｂと接する被着体２が、コンクリート、ポリエステル系部材、塩化ビニル系部材、エポキシ系部材、アクリル系部材、木質部材、石膏ボード、ガラス及び鋼板部材からなる群より選ばれる少なくとも一種の部材であり、
被着体２がコンクリートの場合、前記ホットメルト接着剤Ｂはポリアミド系ホットメルト接着剤又はポリエステル系ホットメルト接着剤である、
ことを特徴とする、積層部材の製造方法。
【請求項３】
金属層の一方の面に、ポリアミド系ホットメルト接着剤、及びポリエステル系ホットメルト接着剤からなる群より選ばれる少なくとも一種の接着剤Ａを、
前記金属層の他方の面に、ポリアミド系ホットメルト接着剤、ポリエステル系ホットメルト接着剤、ポリオレフィン系ホットメルト接着剤、及びエチレン−酢酸ビニル共重合体系ホットメルト接着剤からなる群より選ばれる少なくとも一種のホットメルト接着剤Ｂをそれぞれ設けてなる接着シートを、
被着体１と被着体２との間に挟み、被着体１または被着体２の外側から、電磁誘導加熱装置によりポリアミド系ホットメルト接着剤Ａとホットメルト接着剤Ｂとを加熱し、被着体１と被着体２とを貼り合せる、接着方法であって、
ホットメルト接着剤Ａと接する被着体１がコンクリートであり、
前記ホットメルト接着剤Ｂと接する被着体２が、コンクリート、ポリエステル系部材、塩化ビニル系部材、エポキシ系部材、アクリル系部材、木質部材、石膏ボード、ガラス及び鋼板部材からなる群より選ばれる少なくとも一種の部材であり、
被着体２がコンクリートの場合、前記ホットメルト接着剤Ｂはポリアミド系ホットメルト接着剤又はポリエステル系ホットメルト接着剤である、
ことを特徴とする、接着方法。
【請求項４】
請求項１記載の積層部材を、被着体１または被着体２の外側から電磁誘導加熱装置により加熱し、固体状態にあるホットメルト接着剤Ａおよび／または固体状態にあるホットメルト接着剤Ｂを、軟化ないし溶融し、被着体１から被着体２をまたは被着体２から被着体１を、剥がす方法。
【発明の詳細な説明】
【技術分野】
【０００１】
本発明は、金属層の両面にホットメルト接着剤層を設けた接着シートを、コンクリートと他の被着体間に挟み、電磁誘導加熱により前記ホットメルト接着剤層を加熱し、コンクリートと他の被着体を貼り合せてなる積層部材に関する。また、前記積層部材の製造方法及び接着方法に関する。並びに、前記積層部材を再度電磁誘導により加熱し、ホットメルト接着剤層を軟化ないし溶融し、被着体同士を剥がす方法に関する。
【背景技術】
【０００２】
高度成長時代以来建築・土木関連など多くの産業でコンクリートが使用されてきた。
コンクリートと他の部材との接着は、釘,ボルトなどが用いられていた。これらの方法は、比較的作業が簡単であるが点で接着して要る為力が一点に集中し、力を分散させるために面での接着が望ましかった。また、接合部に突起や肉盛りが表れる為美観が損なわれる問題が発生していた。これらの問題を解決する為に溶剤系接着剤、水性接着剤、反応型接着剤などの適用が提案された。
【先行技術文献】
【特許文献】
【０００３】
【特許文献１】特開２００１−１７２５９７号公報
【特許文献２】特開平９−２１７５０１号公報
【特許文献３】特開２００６−１３７８９０号公報
【特許文献４】特開平８−３１９４６２号公報
【発明の開示】
【発明が解決しようとする課題】
【０００４】
一般にエポキシ樹脂系接着剤は、接着力が強く種々の用途で使用されているが、被着体同士を貼り合わせた後、接着剤が硬化するまでに時間を要する。そのため硬化が完了するまでコンクリートと被着体とを長時間固定する必要があったり、貼り合わせた後直ぐに次の作業に進めなかったり、接着後直ぐに使用できなかったり等の問題がある。
また、コンクリートと有機物などの異種基材との接着は不向きであった。
さらに、硬化が完了した後は、コンクリートから被着体を剥がしたり、解体したりすることができないという問題もあった。
本発明は、コンクリートと、コンクリート、ポリエステル系部材、塩化ビニル系部材、エポキシ系部材、アクリル系部材、木質部材、石膏ボード、ガラス、鋼板部材等の種々の部材とが強固に接合した積層部材であって、簡単に剥離・解体可能な積層部材を短時間で得ることを課題とする。
【課題を解決するための手段】
【０００５】
本発明は、金属層の一方の面に、ポリアミド系ホットメルト接着剤、及びポリエステル系ホットメルト接着剤からなる群より選ばれる少なくとも一種のホットメルト接着剤Ａを、前記金属層の他方の面に、ポリアミド系ホットメルト接着剤、ポリエステル系ホットメルト接着剤、ポリオレフィン系ホットメルト接着剤、及びエチレン−酢酸ビニル共重合体系ホットメルト接着剤からなる群より選ばれる少なくとも一種のホットメルト接着剤Ｂをそれぞれ設けてなる接着シートを、被着体１と被着体２との間に挟み、ホットメルト接着剤Ａとホットメルト接着剤Ｂとを電磁誘導加熱により、被着体１と被着体２とを貼り合せた積層部材であって、
前記ホットメルト接着剤Ａと接する被着体１がコンクリートであり、
前記ホットメルト接着剤Ｂと接する被着体２が、コンクリート、ポリエステル系部材、塩化ビニル系部材、エポキシ系部材、アクリル系部材、木質部材、石膏ボード、ガラス及び鋼板部材などからなる群より選ばれる少なくとも一種の部材である積層部材である。
【発明の効果】
【０００６】
本発明により、コンクリートと、コンクリート、ポリエステル系部材、塩化ビニル系部材、エポキシ系部材、木質部材、石膏ボード、ガラス等の種々の部材とが強固に接合した積層部材を短時間で得ることができる。しかも、強固に接合した積層部材を電磁誘導加熱により固化状態にあるホットメルト接着剤を加熱・溶融することにより、簡単に剥離・解体することができる。
【発明を実施するための形態】
【０００７】
本発明における金属層とは、厚さ１μｍ以上３００μｍ以下であり、好ましくは５μｍ以上１００μｍ以下、さらに好ましくは５μｍ以上５０μｍ以下で、電磁誘導による発熱を発現させる為の導電性材料としての金属は、アルミニュウム、ニッケル、亜鉛、鉛、銅、鉄、銀、或は各種合金などの金属類が好ましい。
【０００８】
本発明のホットメルト接着剤Ａ及びホットメルト接着剤Ｂには、発泡剤や発泡させる装置を使用することもできる。その他、公知の添加剤である可塑剤、充填剤、顔料、紫外線吸収剤、紫外線安定剤、防炎剤、難燃剤などを本発明の効果を損なわない範囲で使用することが出来る。
【０００９】
本発明におけるポリアミド系ホットメルト接着剤とは、分子内の主鎖にアミド結合を持つポリマーを含有する熱可塑性の接着剤のことである。ポリアミドの合成方法としては、重縮重合反応と共縮重合反応によって合成され、一般的に脂肪族骨格を含むポリアミドをナイロンと総称し、芳香族骨格のみえ構成されるポリアミドをポリアラミドと総称され、本発明では両者をポリアミドとする。
【００１０】
本発明におけるポリオレフィン系ホットメルト接着剤とは、分子内に二重結合をもつα−オレフィンのポリマーである熱可塑性の接着剤のことである。例えば、ポリエチレン、ポリプロピレン、ポリ−１−ブテン、ポリイソブチレン、ポリメチルペンテン、プロピレン−エチレン共重合体、エチレン−プロピレン−ジエン共重合体、エチレン／ブテン−１共重合体、エチレン／オクテン共重合体などのポリオレフィン、シクロペンタジエンとエチレンおよび／またはプロピレンとの共重合体などの環状ポリオレフィン、エチレン／酢酸ビニル共重合体（ＥＶＡ）、エチレン／アクリル酸エチル共重合体（ＥＥＡ）、イソブチレン／無水マレイン酸共重合体などの極性基が導入されたポリオレフィン、無水マレイン酸変性ポリプロピレン、マレイン酸変性ポリプロピレン、アクリル酸変性ポリプロピレンなどの酸変性ポリプロピレンなどがあげられる。
【００１１】
本発明におけるポリエステル系ホットメルト接着剤とは、 HYPERLINK "http://kotobank.jp/word/%E5%88%86%E5%AD%90" 分子内に−ＣＯ−Ｏ− HYPERLINK "http://kotobank.jp/word/%E7%B5%90%E5%90%88" 結合をもつポリマーである熱可塑性の接着剤のことである。主な重合方法としては、多価カルボン酸（ジカルボン酸）とポリアルコール（ジオール）との重縮合体と環状エステルを開環させて製造する開環重合法がある。縮重合方法に用いられる多価カルボン酸としては、シュウ酸、マロン酸、コハク酸、グルタル酸、アジピン酸、ピメリン酸、スベリン酸、アゼライン酸、セバシン酸、フタル酸、イソフタル酸、テレフタル酸などがあり、ポリアルコール酸としては、エチレングリコール、１，３−プロパンジオール、１，４−ブタンジオール、１，４−シクロヘキサンジオールなどが挙げられる。開環重合に用いられるモノマーとしては、 HYPERLINK "http://ja.wikipedia.org/wiki/%CE%91-%E3%82%A2%E3%82%BB%E3%83%88%E3%83%A9%E3%82%AF%E3%83%88%E3%83%B3" \o "Α-アセトラクトン" α-アセトラクトン、 HYPERLINK "http://ja.wikipedia.org/w/index.php?title=%CE%92-%E3%83%97%E3%83%AD%E3%83%94%E3%82%AA%E3%83%A9%E3%82%AF%E3%83%88%E3%83%B3&action=edit&redlink=1" \o "Β-プロピオラクトン (存在しないページ)" β-プロピオラクトン、 HYPERLINK "http://ja.wikipedia.org/wiki/%CE%93-%E3%83%96%E3%83%81%E3%83%AD%E3%83%A9%E3%82%AF%E3%83%88%E3%83%B3" \o "Γ-ブチロラクトン" γ-ブチロラクトン、 HYPERLINK "http://ja.wikipedia.org/w/index.php?title=%CE%94-%E3%83%90%E3%83%AC%E3%83%AD%E3%83%A9%E3%82%AF%E3%83%88%E3%83%B3&action=edit&redlink=1" \o "Δ-バレロラクトン (存在しないページ)" δ-バレロラクトンなどが挙げられる。
【００１２】
電磁誘導加熱とは、一般的に誘導コイルである高周波電流伝達コンダクタから変換される電気的エネルギによって磁性体の金属部分の温度を上げることをいう。かかる電磁誘導加熱の調理器を用いて飲食物を料理する調理容器は、今まで様々に開発されて使用されている。
【実施例】
【００１３】
以下に本発明を具体的に示す。
＜接着用シートの作成方法＞
金属箔の片面に表１〜表７記載のポリアミド系ホットメルト接着剤等（ホットメルト接着剤Ａ）を塗工し、もう一方の面に表１〜表７記載のポリアミド系接着剤、ポリエステル系接着剤、ポリオレフィン系接着剤（以上、ホットメルト接着剤Ｂ）を塗工し接着シートを作成した。
【００１４】
＜積層部材の作成方法＞
金属箔の両面にホットメルト接着剤Ａとホットメルト接着剤Ｂを塗工した接着シートを被着体１と被着体２との間に挟み、入力電圧：２００Ｖ、消費電力：１５００Ｗの電磁誘導加熱装置により、ホットメルト接着剤Ａ、Ｂを軟化させ、加熱を終了することにより、ホットメルト接着剤Ａ、Ｂを固化させ、ホットメルト接着剤Ａと被着体１とを、ホットメルト接着剤Ｂと被着体２とをそれぞれ接着し積層部材（被着体１／ホットメルト接着剤Ａ／金属箔／ホットメルト接着剤Ｂ／被着体２）を作成した。
【００１５】
＜接着強度の測定方法＞
電磁誘導加熱後１分経過した積層部材（４０ｍｍ×４０ｍｍ）の被着体１、２をそれぞれアタッチメントで保持し、接着界面をほぼ水平になるように状態にて、被着体１、２を上下に引張り、接着強度を２３℃雰囲気下で測定した。また、引張強度試験後の積層部材の剥離状態を観察した。
５００Ｎ／１６００ｍｍ2以上：○、５００Ｎ／１６００ｍｍ2以下：×とした。
引張強度試験機：サンコーテクノ社製テクノスターＲＴ−１０００ＬＤII
【００１６】
＜ホットメルト接着剤Ａ＞
（ポリアミド系ホットメルト接着剤）
ＰＡ系接着剤−１：アミランＣＭ４０００（東レ社製ポリアミド、融点１５５℃）
ＰＡ系接着剤−２：プラタミドＨ２５１３（アルケマ社製ポリアミド、融点１３０℃）
ＰＡ系接着剤−３：マクロメルト６２３９（ヘンケル社製ポリアミド、軟化点１４０℃）
ＰＡ系接着剤−４：ニューマイド９４７（ハリマ化成社製ポリアミド、軟化点８５℃）
【００１７】
（ポリエステル系ホットメルト接着剤）
ＰＥＳ系接着剤−１：バイロン２００（東洋紡社製非結晶性ポリエステル）
ＰＥＳ系接着剤−２：バイロンＧＭ−９１３（東洋紡社製結晶性ポリエステル）
【００１８】
＜ホットメルト接着剤Ｂ＞
（ポリアミド系ホットメルト接着剤）
ＰＡ系接着剤−１：アミランＣＭ４０００（東レ社製ポリアミド、融点１５５℃）
ＰＡ系接着剤−２：プラタミドＨ２５１３（アルケマ社製ポリアミド、融点１３０℃）
ＰＡ系接着剤−３：マクロメルト６２３９（ヘンケル社製ポリアミド、軟化点１４０℃）
【００１９】
（ポリオレフィン系ホットメルト接着剤）
ＰＯ系接着剤−１：ニュクレルＮ１１０８Ｃ（三井・デュポンポリケミカル社製エチレン−アクリル酸共重合樹脂、酸含有量１１％、ＭＦＲ８ｇ／１０分）
ＰＯ系接着剤−２：メルセンＭＸ２８（東ソー社製ポリオレフィン系接着性ポリマー）
ＰＯ系接着剤−３：アドマーＳＦ７２５（三井化学社製オレフィン系接着性ポリマー）
【００２０】
（ポリエステル系ホットメルト接着剤）
ＰＥＳ系接着剤−１：バイロン２００（東洋紡社製非結晶性ポリエステル）
ＰＥＳ系接着剤−２：バイロンＧＭ−９１３（東洋紡社製結晶性ポリエステル）
【００２１】
＜エポキシ系接着剤＞
ＥＰＯ：ボンドＥ２５０（コニシ社製コンクリート用エポキシ樹脂（２液硬化型））
【００２２】
＜被着体＞
被着体１：コンクリート板（厚さ５０ｍｍ）
被着体２−１：石膏ボード（厚さ１２ｍｍ）
被着体２−２：ベニア板（厚さ５ｍｍ）
被着体２−３：硬質塩化ビニルシート（厚さ５ｍｍ）
被着体２−４：軟質塩化ビニルシート（厚さ３ｍｍ）
被着体２−５：ポリエチレンテレフタレート（ＰＥＴ）シート（厚さ３ｍｍ）
被着体２−６：コンクリート板（厚さ５０ｍｍ）
【００２３】
【表１】
2015136811.tif 000002
【００２４】
【表２】
2015136811.tif 000003
【００２５】
【表３】
2015136811.tif 000004
【００２６】
【表４】
2015136811.tif 000005
【００２７】
【表５】
2015136811.tif 000006
【００２８】
【表６】
2015136811.tif 000007
【００２９】
【表７】
2015136811.tif 000008